Matériau polymère acrylique, adapté pour la réalisation de lentilles intraoculaires, caractérisé en ce qu’il s’agit d’un copolymère réticulé, préparé à partir d’un mélange de monomères contenant au moins : - du 2-phénoxy-éthyl acrylate (2PEA) et/ou du 2-phénoxy-(2-éthoxy)4-acrylate (4PEA) ; - du méthacrylate de phénoxy-éthyle (MAPE) et/ou du méthacrylate de benzyle ; - un acrylate hydroxylé et/ou un méthacrylate hydroxylé, dont la température de transition vitreuse (Tg) est inférieure à 20°C, préférentiellement inférieure à 15°C et encore plus préférentiellement inférieure à 10°C ; - du méthacrylate d’éthoxy-éthyle (MAEE) ; et - un diacrylate de polyéthylène glycol comportant de 3 à 5 fonctions éthoxyles et/ou un diméthacrylate de polyéthylène glycol comportant de 3 à 5 fonctions éthoxyles. Matériau polymère acrylique selon la revendication 1 caractérisé en ce que le mélange de monomères comprend au moins 80%, préférentiellement au moins 90%, en masse de monomères acryliques et/ou méthacryliques. Matériau polymère acrylique selon la revendication 1 ou 2 caractérisé en ce que le 2-phénoxy-éthyl acrylate (2PEA) et/ou le 2-phénoxy-(2-éthoxy)4-acrylate (4PEA) représente entre 7 et 36%, préférentiellement entre 10 et 20% et plus préférentiellement entre 11 et 15% en masse du mélange de monomères. Matériau polymère acrylique selon l’une quelconque des revendications précédentes caractérisé en ce que le méthacrylate de phénoxyéthyle (MAPE) et/ou le méthacrylate de benzyle représente entre 15 et 45%, préférentiellement entre 25 et 40% et plus préférentiellement entre 29 et 35% en masse du mélange de monomères. Matériau polymère acrylique selon l’une quelconque des revendications précédentes caractérisé en ce que l’acrylate hydroxylé est le 4-hydroxy-butyl acrylate (4HBA) ou l’hydroxy-hexyl acrylate. Matériau polymère acrylique selon l’une quelconque des revendications précédentes caractérisé en ce que le méthacrylate hydroxylé est un monométhacrylate de polyéthylène glycol comprenant une à trois fonctions éthoxyles ou le monométhacrylate de butanediol. Matériau polymère acrylique selon l’une quelconque des revendications précédentes caractérisé en ce que l’acrylate hydroxylé et/ou le méthacrylate hydroxylé représente entre 20 et 40%, préférentiellement entre 25 et 35% et plus préférentiellement entre 28 et 35% en masse du mélange de monomères. Matériau polymère acrylique selon l’une quelconque des revendications précédentes caractérisé en ce que le méthacrylate d’éthoxy-éthyle (MAEE) représente entre 5 et 30%, préférentiellement entre 10 et 25% et plus préférentiellement entre 15 et 20% en masse du mélange de monomères. Matériau polymère acrylique selon l’une quelconque des revendications précédentes caractérisé en ce que le diacrylate de polyéthylène glycol comportant de 3 à 5 fonctions éthoxyles est le diacrylate de triéthylène glycol, et en ce que le diméthacrylate de polyéthylène glycol comportant de 3 à 5 fonctions éthoxyles est le diméthacrylate de triéthylène glycol. Matériau polymère acrylique selon l’une quelconque des revendications précédentes caractérisé en ce que le diacrylate de polyéthylène glycol comportant de 3 à 5 fonctions éthoxyles et/ou le diméthacrylate de polyéthylène glycol comportant de 3 à 5 fonctions éthoxyles représente entre 3 et 6% et préférentiellement entre 3,5 et 6% en masse du mélange de monomères. Matériau polymère acrylique selon l’une quelconque des revendications précédentes caractérisé en ce que le mélange de monomères comprend en outre un ou plusieurs diméthacrylates de polyéthylène glycol comportant de 10 à 30 fonctions éthoxyles. Matériau polymère acrylique selon la revendication 11 caractérisé en ce que le ou les diméthacrylates de polyéthylène glycol comportant de 10 à 30 fonctions éthoxyles représente jusqu’à 2% et préférentiellement jusqu’à 1% en masse du mélange de monomères. Matériau polymère acrylique selon l’une quelconque des revendications précédentes caractérisé en ce que le mélange de monomères comprend en outre de l’alcool cinnamique ou un agent de transfert ; préférentiellement de l’alcool cinnamique en quantité comprise entre 0,1% et 5%, plus préférentiellement entre 0,2% et 2% en masse du mélange de monomères et encore plus préférentiellement en quantité représentant environ 0,5% en masse du mélange de monomères. Matériau polymère acrylique selon l’une quelconque des revendications précédentes caractérisé en ce que le mélange de monomères comprend en outre un monomère absorbeur d’UV, de préférence en quantité comprise entre 0,1 et 2% en masse du mélange de monomères et plus préférentiellement en quantité représentant environ 1,5% en masse du mélange de monomères. Procédé de fabrication d’un matériau polymère acrylique selon l’une quelconque des revendications 1 à 14 caractérisé en ce qu’il comporte les étapes suivantes : . on réalise un mélange de monomères contenant au moins : - du 2-phénoxy-éthyl acrylate (2PEA) et/ou du 2-phénoxy-(2-éthoxy)4-acrylate (4PEA) ; - du méthacrylate de phénoxy-éthyle (MAPE) et/ou du méthacrylate de benzyle ; - un acrylate hydroxylé et/ou un méthacrylate hydroxylé, dont la température de transition vitreuse (Tg) est inférieure à 20°C, préférentiellement inférieure à 15°C et encore plus préférentiellement inférieure à 10°C ; - du méthacrylate d’éthoxy-éthyle (MAEE) ; et - un diacrylate de polyéthylène glycol comportant de 3 à 5 fonctions éthoxyles et/ou un diméthacrylate de polyéthylène glycol comportant de 3 à 5 fonctions éthoxyles ; . on ajoute audit mélange au moins un composé initiateur ; . on polymérise ledit mélange par voie radicalaire, en une seule étape de polymérisation, de manière à obtenir par cette polymérisation un copolymère réticulé. Lentille intraoculaire caractérisée en ce qu’elle est en un matériau polymère acrylique selon l’une quelconque des revendications 1 à 14.